"水和可能なセメント性組成物中における使用のための砂組成物の調製方法であって、A角ばった形を有する多量の人造砂粒子であって、多量の粒子の5~30が75ミクロン篩を通過する粒度を有する人造砂粒子を準備し、該人造砂粒子はさらに粘土を有して、該人造砂は少なくとも0.5mg/gのメチレンブルー値を有し;B該多量の粘土含有人造砂粒子を、エピクロロヒドリンジメチルアミン及びポリジアリルジメチルアミンより成る群から選ばれる少なくとも1種の粘土の影響を緩和するポリカチオン化合物とそれらを混合することにより予備処理し、該粘土の影響を緩和するポリカチオン化合物は処理される砂の重量に対する活性ポリカチオン化合物の重量に基づいて0.01~0.5の量で用いられ;そしてC予備処理された多量の粘土含有人造砂粒子を、一般的に回転長円体の形を有し、且つ天然の砂粒子の少なくとも90重量が75ミクロン篩上に保持される程度まで微粉を除去するために洗われる多量の天然の洗い砂粒子と配合し、ここで人造砂粒子対天然の洗い砂粒子の比は10~90:90~10の範囲内であることを含む方法。該多量の人造砂粒子の準備において、該多量の粒子の10~30が75ミクロン篩を通過する粒度を該粒子が有する請求項1の方法。水和可能なセメント及び請求項1に従って調製される砂組成物を含んでなる水和可能なセメント性組成物。水和可能なセメント、少なくとも1種のポリカルボキシレートセメント分散剤及び請求項1に従って調製される砂組成物を含んでなる水和可能なセメント性組成物。水和可能なセメント;少なくとも1種のポリカルボキシレートセメント分散剤;少なくとも1種のポリヒドロキシル又はヒドロキシルカルボン酸又はその塩;及び請求項1に従って調製される砂組成物を含んでなる水和可能なセメント性組成物。該少なくとも1種のポリヒドロキシル又はヒドロキシルカルボン酸又はその塩がグルコン酸塩である請求項5の水和可能なセメント性組成物。コンクリート組成物中の粘土含有骨材の緩和方法であって:水和可能なセメント、少なくとも1種のポリカルボキシレートセメント分散剤及び少なくとも1種のポリヒドロキシル又はヒドロキシルカルボン酸又はその塩を、請求項1に従って調製される砂組成物と組み合わせることを含んでなる方法。人造砂粒子が図2に描かれる形を有し、天然の砂粒子が図1に描かれる形を有する請求項1の方法。代表的な態様の詳細な記述本明細書で用いられるセメントという用語は、水硬ケイ酸カルシウム及び相互磨砕添加物intergroundadditiveとしての1種もしくはそれより多い形態の硫酸カルシウム例えば石膏から成るクリンカーを微粉砕することにより製造される水和可能なセメント及びポルトランドセメントを含む。典型的には、ポルトランドセメントは1種もしくはそれより多い補足的なセメント性材料、例えばフライアッシュ、高炉水砕スラグ、石灰石、天然ポゾラン又はそれらの混合物と組み合わされ、ブレンドとして提供される。本明細書でセメント性という用語は、ポルトランドセメントを含むか、そうでなかったらコンクリート又はモルタル中で微骨材例えば砂、粗骨材例えば砕石砂利又はそれらの混合物を一緒に保持するための結合剤として機能する材料を指すために用いられ得る。本明細書で用いられる水和可能なという用語は、水との化学的相互作用により硬化されるセメント又はセメント性材料を指すことが意図されている。ポルトランドセメントクリンカーは、主に水和可能なケイ酸カルシウムから成る部分的に融解した固まりである。ケイ酸カルシウムは本質的にケイ酸三カルシウム3CaOSiO2セメント化学者の表示法においてC3S及びケイ酸二カルシウム2CaOSiO2,C2Sの混合物であり、ここで前者が優勢の形態であり、より少量のアルミン酸三カルシウム3CaOAl2O3,C3A及び鉄アルミン酸四カルシウム4CaOAl2O3Fe2O3,C4AFを含む。例えばDodson,VanceH.著,ConcreteAdmixturesVanNostrandReinhold,NewYorkNY1990,page1を参照されたい。本明細書でコンクリートという用語は、一般的にセメント、砂、通常は砕石又は砂利のような粗骨材及び場合により1種もしくはそれより多い化学添加物例えばポリカルボキシレートセメント分散剤を含んでなる水和可能なセメント性混合物を指すために用いられるであろう。作業性という用語は、コンクリートを混合し、取り扱い、置く相対的な容易さを記述する。ほとんどすべての混合成分は作業性に影響するが、作業性を向上させるか又は低下させるために含水量を調整するのは普通である。かくして与えられる作業性に達するのにより多くの水を必要とするコンクリートは、より高い水需要を有すると言われる。コンクリート作業性は、最も普通にはスランプテストにより測定され、スランプテストではコンクリートを円錐台の形にある金型中に入れる。金型を除去し、コンクリート沈下の垂直距離をスランプとして測定する。レオロジーという用語は、材料の流れの科学的研究を意味し、それを指す。特に本明細書において、レオロジーはコンクリート又はモルタルの作業性を記述するために用いられる。フィニッシャビリチという用語は、最終的な表面仕上げを施す例えば床の平滑仕上げ容易さを指す。仕上げの仕事にはスクリーディングscreeding、フローティングfloating及びこて塗りが含まれる。人造砂及び天然の砂の定義は前に背景において示されており、同様に本明細書の内容となる。人造砂は工業において通常入手可能であり、且つHeidelberg-Hanson、BoralIndustries、Holcim、Wagner及び他の供給者から商業的に入手可能である。大きな骨材の寸法を建設材料において典型的に用いられる寸法の砂粒子に縮小するために、クラッシャーが典型的に用いられる。既知の量のメチレンブルー染料を既知の量の砂と混合することにより、人造砂のメチレンブルー値を決定することができる。メチレンブルー染料は粘土表面上に吸着される。粘土により消費されるメチレンブルー染料の量を、砂の量当たりのメチレンブルーの量例えば砂のg当たりのメチレンブルー染料のmgとして表わす。メチレンブルー値の決定のために種々の方法が利用可能である。例えばEN933-9及びAASHTOT330の両方は、粘土により吸着されたメチレンブルーの量を決定するために滴定を用いる。他の方法は、粘土により消費されるであろう量より過剰の量のメチレンブルー染料を加え、次いで溶液中のメチレンブルー染料の濃度における変化を測定し、粘土により消費された量を決定する。多様な方法により天然の砂粒子を洗うことができる。例えばより重い粒子及びより大きい粒子をより微細な洗い出される粒子から分離することを可能にするために、オーガー-駆動装置augur-drivendevicesが用いられる。ハイドロサイクロンは、スキミングskimmingによってより小さい、より軽い粒子を除去する間に、より大きい、より重い粒子を分離するためにロート内の加圧水によるサイクロン効果を用いる。砂分類機sandclassifiersを用いて砂を洗うこともでき、それは長方形の箱に似ており、それを横切って砂を水と一緒に流し、粒度勾配を作り、それによってより重い、より大きい粒子はより迅速に沈降しsettleout、長方形の箱の底における穴を介して種々の寸法の粒子を選択的に取り出すことができる。従って本発明における使用のために意図される天然の砂粒子は、洗われた天然の砂粒子の少なくとも90重量が75ミクロン篩の上に保持されるように、より微細な粒子を除去するために、前記の洗い法の1つに少なくとも1回供されるであろう。前に上記で概述した通り、水和可能なセメント性組成物中における使用用の砂組成物の調製のための本発明の代表的な方法は:A角ばった形を有する多量の人造砂粒子であって、多量の粒子の5~30そしてより好ましくは10~30が75ミクロン篩を通過する粒度を有する人造砂粒子を準備し、人造砂粒子はさらに粘土を有して、該人造砂は少なくとも0.5mg/gのメチレンブルー値例えばEN933-9のような既知の方法により決定されるを有し;B多量の粘土含有人造砂粒子を、エピクロロヒドリンジメチルアミン及びポリジアリルジメチルアミンより成る群から選ばれる少なくとも1種の粘土の影響を緩和するポリカチオン化合物とそれらを混合することにより予備処理し、粘土の影響を緩和するポリカチオン化合物は処理される砂の重量に対する活性ポリカチオン化合物の重量に基づいて0.01~0.5の量で用いられ;そしてC予備処理された多量の粘土含有人造砂粒子を、一般的に回転長円体の形を有し、且つ天然の砂粒子の少なくとも90重量が75ミクロン篩上に保持される程度まで微粉を除去するために洗われる多量の天然の洗い砂粒子と配合し、ここで人造砂粒子対天然の洗い砂粒子の比は重量により10~90:90~10の範囲内であることを含む。粘土の影響を緩和するポリカチオン化合物を用いて粘土を予備処理することを含む粘土含有人造砂粒子の予備処理、天然の洗い砂粒子の少なくとも90が75ミクロン篩上に保持されるように微粉を除去するための天然の砂の洗いならびに予備処理された人造砂と天然の洗い砂との配合は、骨材製造設備において行われ得、それは典型的には採石所又は鉱山に置かれる。配合された砂組成物を次いでコンクリートプラントに運び、そこで砂を水和可能なセメントと組み合わせてコンクリート又はモルタルを製造する。従って本発明のさらなる代表的な方法において、配合された砂組成物をセメントと、ならびに場合によりポリカルボキシレート型セメント分散剤高流動化剤、粘土の影響を緩和するポリカチオン化合物及び少なくとも1種のポリヒドロキシル又はヒドロキシルカルボキシレート化合物と組み合わせる。通常のポリカルボキシレート型セメント分散剤は既知であり、本発明における使用のために意図されている。そのようなポリカルボキシレートセメント分散剤は、コンクリートのための可塑剤又は高流動化剤とも呼ばれ、且つそれらのカルボキシレート/カルボン酸基の他にEO/PO例えばエチレンオキシド及び/又はプロピレンオキシドのようなそれらのオキシアルキレン基に関して、他にポリマー-含有可塑剤と呼ばれ得る。従って本発明における使用のために意図されているセメント分散剤は、例えばJardineetal.の米国特許第6,352,952B1号明細書及び米国特許第6,670,415B2号明細書に記載されているようなEO/POポリマー及びEO/POコームポリマーcombpolymerを含み、それらの特許はW.R.GraceCo.-Connに譲渡された米国特許第5,393,343号明細書に記載されたポリマーを挙げている。これらのポリマーはGraceからADVA登録商標の商品名の下に入手可能である。やはりEO/PO基を含有する他の代表的なセメント分散剤ポリマーは、米国特許第4,471,100号明細書に記載されているように、無水マレイン酸及びエチレン性-重合可能なポリアルキレンの重合により得られ得る。コンクリート組成物中で用いられるそのようなポリカルボキシレートセメント分散剤の量は通常の使用に従うことができる例えばセメント性材料の重量に対する活性ポリマーの重量に基づいて0.05~0.25。人造砂の予備処理のために、ならびにコンクリート又はモルタル中への添加のために用いられ得る代表的な粘土の影響を緩和する作用剤には、SNFからFL-2250及びFL-2340のようなFLの商品名tradenamedesignationの下に商業的に入手可能なエピクロロヒドリン-ジメチルアミンEPI-DMAのような、ならびに又、やはりSNFから商業的に入手可能な例えばFL-4440の商品名の下にジアリルジメチルアミンアンモニウムクロリドDADMACのようなポリカチオン化合物が含まれる。本発明における使用のために意図されている代表的なポリヒドロキシル又はヒドロキシルカルボキシレート化合物は、アルドン酸及びその塩、例えばグルコン酸塩、他の糖酸及びその塩、例えばクエン酸、乳酸、酒石酸及びポリオール、例えばソルビトール、キシリトール、ラクチトール、マルチトール及びグリセロール又はそれらの混合物より成る群から選ばれることができる。グルコン酸塩が好ましく、これには特にグルコン酸ナトリウムが含まれる。そのような化合物の量は、例えば砂の合計重量に基づいて百万部当たり0.1~1000部ppm、そしてより好ましくは1~500ppmであることができる。本発明の砂組成物を用いるコンクリート及びモルタルの製造のために、他の通常の添加物を用いることができる。例えば他のセメント分散剤をポリカルボキシレート型分散剤と一緒に用いることができ、他の粘土の影響を緩和する材料を本明細書で同定されるポリカチオン化合物と一緒に用いることができ、それらにはアミン、グリコール、糖類、繊維及び他の通常の添加物ならびに添加物の組み合わせが含まれるがこれらに限られない。限られた数の態様を用いて本発明を本明細書に記載するが、これらの特定の態様は、本明細書に他のように記載され、特許請求される本発明の範囲を制限することを意図していない。記載される態様からの修正及び変更が存在する。さらに特定的に、特許請求される本発明の態様の特定の例示として以下の実施例を与える。本発明は実施例中に示される特定の詳細に制限されないことが理解されるべきである。実施例ならびに明細書の残りの部分におけるすべての部及びパーセンテージは、他にことわらなければ重量パーセンテージによる。実施例1255kg/m3のセメント、90kg/m3のフライアッシュ、1015kg/m3の石及び850kg/m3の砂を用いて実験室コンクリート混合物をバッチ調製したbatched。砂は天然の洗い砂、洗われた人造砂及び洗われない人造砂2.62mg/gのメチレンブルー値,13が75ミクロン篩を通過するのブレンドから成った。4.9の活性なポリカルボキシレートに基づく分散剤ポリマー及び28.8の活性なグルコン酸ナトリウムを含有するコンクリート添加物を1035ml/m3の比率で加えた。水対セメント性材料の比w/cmは0.55で一定に保持された。結果を表1に示す。ミックス2における人造砂含有率の向上は、ミックス1との比較においてスランプの低下及びブリージングの減少を生じた。第3のミックスの場合、エピクロロヒドリンジメチルアミンの50活性物質溶液から成る骨材処理化学品を、他の砂との配合の前、且つ他のミックス添加物セメント、石、フライアッシュ、水、添加物の導入の前に、洗われない人造砂に直接予備-処理した。添加率は、洗われない人造砂の塊当たりに0.33の活性エピクロロヒドリンジメチルアミンであった。ポリカルボキシレートに基づくポリマー及びグルコン酸ナトリウムを含有するコンクリートミックスにおけるエピクロロヒドリンジメチルアミンの導入は、スランプにおける向上水需要の減少及びブリージングにおける増加を生じた。前記の実施例及び態様は例示目的のみのために示され、本発明の範囲を制限することを意図していない。"